(57)【要約】【課題】  高扁平率の断面形状を有する異形断面ガラス繊維の製造を可能とすること。【解決手段】  扁平な形状のノズル孔５３が設けられたブッシング４を備え、ノズル孔５３より流出する溶融ガラスＧから異形断面ガラス繊維Ｇｍを製造するように構成されたガラス繊維の製造装置において、ノズル孔５３の内周面Ｓが、ノズル孔５３の短径方向で対向する一対の第一面Ｓａと、長径方向で対向する一対の第二面Ｓｂとを有し、第二面Ｓｂにおける表面粗さＲａの平均値が、２μｍを超えるようにした。【選択図】図４
2019108249.tif 000002
【特許請求の範囲】
【請求項１】
扁平な形状のノズル孔が設けられたブッシングを備え、前記ノズル孔より流出する溶融ガラスから異形断面ガラス繊維を製造するように構成されたガラス繊維の製造装置であって、
前記ノズル孔の内周面が、該ノズル孔の短径方向で対向する一対の第一面と、長径方向で対向する一対の第二面とを有し、
前記第二面における表面粗さＲａの平均値が、２μｍを超えることを特徴とするガラス繊維の製造装置。
【請求項２】
前記ノズル孔の短径方向に沿った長さをＬ１とし、長径方向に沿った長さをＬ２としたとき、（Ｌ２／Ｌ１）の値が２〜１０の範囲内であることを特徴とする請求項１に記載のガラス繊維の製造装置。
【請求項３】
前記ブッシングに前記ノズル孔が複数設けられ、
前記第一面における表面粗さＲａの平均値が、前記第二面における表面粗さＲａの平均値よりも小さいことを特徴とする請求項１又は２に記載のガラス繊維の製造装置。
【請求項４】
扁平な形状のノズル孔が設けられたブッシングを備え、前記ノズル孔より流出する溶融ガラスから異形断面ガラス繊維を製造するように構成されたガラス繊維の製造装置であって、
前記ノズル孔の内周面が、該ノズル孔の短径方向で対向する一対の第一面と、長径方向で対向する一対の第二面とを有し、
前記第二面における表面粗さＲａの平均値が、前記第一面における表面粗さＲａの平均値よりも大きいことを特徴とするガラス繊維の製造装置。
【請求項５】
扁平な形状のノズル孔が設けられたブッシングを用いて、前記ノズル孔より流出させた溶融ガラスから異形断面ガラス繊維を製造するガラス繊維の製造方法であって、
前記ノズル孔の内周面に、該ノズル孔の短径方向で対向する一対の第一面と、長径方向で対向する一対の第二面とを設け、
前記第二面における表面粗さＲａの平均値を、２μｍを超える値としたことを特徴とするガラス繊維の製造方法。
【請求項６】
扁平な形状のノズル孔が設けられたブッシングを用いて、前記ノズル孔より流出させた溶融ガラスから異形断面ガラス繊維を製造するガラス繊維の製造方法であって、
前記ノズル孔の内周面に、該ノズル孔の短径方向で対向する一対の第一面と、長径方向で対向する一対の第二面とを設け、
前記第二面における表面粗さＲａの平均値を、前記第一面における表面粗さＲａの平均値よりも大きくしたことを特徴とするガラス繊維の製造方法。
【発明の詳細な説明】
【技術分野】
【０００１】
本発明は、ガラス繊維の製造装置および製造方法に関する。
【背景技術】
【０００２】
周知のように、ガラス繊維の一種として、その断面形状が扁平な異形断面ガラス繊維が製造されている（特許文献１を参照）。この異形断面ガラス繊維は、樹脂と混練して複合化した場合に高い補強効果を実現できることから、繊維強化プラスチック（ＦＲＰ）用の繊維として採用される等、様々な分野で利用されるに至っている。
【０００３】
異形断面ガラス繊維は、例えば、溶融ガラスを流通させるためのフィーダーの底部にブッシングを配置し、ブッシングに設けられた複数のノズル孔の各々から溶融ガラスを引き出しつつ冷却することで製造される。ノズル孔の形状は、製造されるガラス繊維の断面形状の基礎を形作ることから、異形断面ガラス繊維を製造する場合には、扁平な形状（長円形や楕円形等）とする場合が多い。
【先行技術文献】
【特許文献】
【０００４】
【特許文献１】国際公開第１９９９／０２８５４３号
【発明の概要】
【発明が解決しようとする課題】
【０００５】
ところで、異形断面ガラス繊維を製造する際には、ノズル孔から流出する溶融ガラスが表面張力で丸くなろうとするため、高扁平率の断面形状に形成しようとしても、その実現が難しいという問題があった。このような事情に鑑みなされた本発明は、高扁平率の断面形状を有する異形断面ガラス繊維の製造を可能とすることを技術的な課題とする。
【課題を解決するための手段】
【０００６】
上記の課題を解決するために創案された本発明は、扁平な形状のノズル孔が設けられたブッシングを備え、ノズル孔より流出する溶融ガラスから異形断面ガラス繊維を製造するように構成されたガラス繊維の製造装置であって、ノズル孔の内周面が、ノズル孔の短径方向で対向する一対の第一面と、長径方向で対向する一対の第二面とを有し、第二面における表面粗さＲａの平均値が、２μｍを超えることに特徴付けられる。
【０００７】
本構成では、第二面に沿ってノズル孔から流出する溶融ガラス、つまり、後に異形断面ガラス繊維の断面における長手方向の端部となる溶融ガラスには、表面張力で丸くなろうとする作用と、第二面が表面張力に抗って引っ張ろうとする作用との双方が働く。そして、第二面の表面粗さが大きければ大きいほど、溶融ガラスを引っ張ろうとする作用が同様に大きくなって、溶融ガラスの丸まりを防止しやすくなる。また、これに伴って異形断面ガラス繊維の断面全体の丸まりについても回避しやすくなり、高扁平率の断面形状を有する異形断面ガラス繊維（以下、高扁平率繊維と表記）を製造する上で有利となる。これらのことから、本発明の発明者は、第二面の表面粗さがどの程度の大きさであれば、高扁平率繊維を好適に製造できるのか研究を重ねた。その結果、第二面における表面粗さＲａの平均値が２μｍを超えるようにすれば、所望の繊維を製造できることを見出した。以上のことから、本構成によれば、高扁平率繊維の製造が可能となる。
【０００８】
上記の構成において、ノズル孔の短径方向に沿った長さをＬ１とし、長径方向に沿った長さをＬ２としたとき、（Ｌ２／Ｌ１）の値が２〜１０の範囲内であることが好ましい。
【０００９】
このようにすれば、ノズル孔の扁平率が十分に高くなることから、このノズル孔に対応して製造される繊維を高扁平率繊維として確実に製造することが可能となる。
【００１０】
上記の構成において、ブッシングにノズル孔が複数設けられ、第一面における表面粗さＲａの平均値が、第二面における表面粗さＲａの平均値よりも小さいことが好ましい。
【００１１】
このようにすれば、上述の高扁平率繊維を好適に製造できる効果を獲得しつつ、更に複数のノズル孔に対応してそれぞれ製造される複数の繊維の相互間において、断面形状及び断面積のバラつきを可及的に抑制できる。詳述すると、複数のノズル孔の相互間で、相対的に高温の溶融ガラスが流入する孔と、相対的に低温の溶融ガラスが流入する孔との間では、次第に内周面の表面粗さにバラつきが生じてくる。これに伴って、ノズル孔ごとに溶融ガラスに作用する摩擦抵抗の大きさが異なることになり、各ノズル孔から流出する溶融ガラスの流量が不均一となる。その結果、製造される複数の繊維の相互間で断面形状及び断面積がバラついてしまう場合がある。しかしながら、本発明の発明者は、研究を重ねた結果、ノズル孔の内周面における元来の表面粗さ（未使用の状態における表面粗さ）を小さくするほど、繊維の製造中において、表面粗さのバラつき、ひいては、流量の不均一が発生しにくいことを見出した。このことから、第一面にて第二面よりも表面粗さＲａの平均値が小さくなるようにすれば、複数のノズル孔の相互間で第一面の表面粗さのバラつきを抑制しやすくなる。その結果、第二面の表面粗さ（Ｒａの平均値が２μｍ超）による効果で異形断面ガラス繊維を高扁平率に成形しつつ、第一面の表面粗さのバラつきを抑制できる分だけ、複数の繊維の相互間にて断面形状及び断面積のバラつきを可及的に抑制できるようになる。
【００１２】
また、上記の課題を解決するために創案された本発明は、扁平な形状のノズル孔が設けられたブッシングを備え、ノズル孔より流出する溶融ガラスから異形断面ガラス繊維を製造するように構成されたガラス繊維の製造装置であって、ノズル孔の内周面が、ノズル孔の短径方向で対向する一対の第一面と、長径方向で対向する一対の第二面とを有し、第二面における表面粗さＲａの平均値が、第一面における表面粗さＲａの平均値よりも大きいことに特徴付けられる。
【００１３】
本構成では、第二面にて第一面よりも表面粗さＲａの平均値が大きいことから、第一面と第二面との比較において、第二面の方が溶融ガラスを引っ張る作用がより大きいことになる。従って、ノズル孔から流出する溶融ガラスは、その断面の長手方向（ノズル孔の長径方向）に沿ってより強く引っ張られた状態で流出していく。これにより、製造される繊維の断面全体の丸まりを回避でき、その結果、高扁平率繊維の製造が可能となる。
【００１４】
また、上記の課題を解決するために創案された本発明は、扁平な形状のノズル孔が設けられたブッシングを用いて、ノズル孔より流出させた溶融ガラスから異形断面ガラス繊維を製造するガラス繊維の製造方法であって、ノズル孔の内周面に、ノズル孔の短径方向で対向する一対の第一面と、長径方向で対向する一対の第二面とを設け、第二面における表面粗さＲａの平均値を、２μｍを超える値としたことに特徴付けられる。
【００１５】
本製造方法によれば、上記のガラス繊維の製造装置に係る説明で既に述べたものと同一の作用・効果が得られる。
【００１６】
また、上記の課題を解決するために創案された本発明は、扁平な形状のノズル孔が設けられたブッシングを用いて、ノズル孔より流出させた溶融ガラスから異形断面ガラス繊維を製造するガラス繊維の製造方法であって、ノズル孔の内周面に、ノズル孔の短径方向で対向する一対の第一面と、長径方向で対向する一対の第二面とを設け、第二面における表面粗さＲａの平均値を、第一面における表面粗さＲａの平均値よりも大きくしたことに特徴付けられる。
【００１７】
本製造方法によれば、上記のガラス繊維の製造装置に係る説明で既に述べたものと同一の作用・効果が得られる。
【発明の効果】
【００１８】
本発明によれば、高扁平率繊維の製造が可能となる。
【図面の簡単な説明】
【００１９】
【図１】本発明の第一実施形態に係るガラス繊維の製造装置を示す断面図である。
【図２】図１のノズル周辺を拡大して示す断面図である。
【図３】図１のノズル周辺を拡大して示す底面図である。
【図４】本発明の第一実施形態に係るガラス繊維の製造装置に備わったノズルを示す図であって、（ａ）はノズルの側面図、（ｂ）は（ａ）の４ｂ−４ｂ断面図、（ｃ）は（ａ）の４ｃ−４ｃ断面図、（ｄ）は（ａ）の４ｄ−４ｄ断面図である。
【図５】異形断面ガラス繊維を示す断面図である。
【図６】本発明の第二実施形態に係るガラス繊維の製造装置に備わったノズルを示す図であって、（ａ）はノズルの側面図、（ｂ）は（ａ）の６ｂ−６ｂ断面図、（ｃ）は（ａ）の６ｃ−６ｃ断面図、（ｄ）は（ａ）の６ｄ−６ｄ断面図である。
【図７】本発明の第三実施形態に係るガラス繊維の製造装置に備わったノズル周辺を拡大して示す底面図である。
【発明を実施するための形態】
【００２０】
以下、本発明の実施形態に係るガラス繊維の製造装置および製造方法について、添付の図面を参照しながら説明する。なお、実施形態の説明で参照する各図面において、Ｘ方向、Ｙ方向、及び、Ｚ方向は相互に直交する方向である。そして、Ｘ方向およびＹ方向は水平方向であり、Ｚ方向は鉛直方向である。
【００２１】
＜ガラス繊維の製造装置および製造方法の第一実施形態＞
図１に示すように、ガラス繊維の製造装置は、ガラス原料から溶融ガラスＧを連続的に生成するガラス溶解炉１と、ガラス溶解炉１に接続されたフォアハース２と、フォアハース２に接続されたフィーダー３とを備える。溶融ガラスＧは、ガラス溶解炉１からフォアハース２を通じてフィーダー３に供給されると共に、フィーダー３内に貯留される。
【００２２】
本実施形態では、ガラス溶解炉１に単一のフィーダー３が接続されているが、複数のフィーダー３が接続されていてもよい。また、本実施形態においては、溶融ガラスＧはＥガラスからなるが、Ｄガラス、Ｓガラス、ＡＲガラス、Ｃガラス等の他のガラス材質からなってもよい。
【００２３】
フィーダー３の底部には、ブッシング４が図示省略のブッシングブロック等を介して取り付けられている。ブッシング４には、相互に同一な構成を有する複数のノズル５が設けられている。各ノズル５の近傍には、冷却手段としての冷却管６が配置されている。
【００２４】
ブッシング４、ノズル５、及び、冷却管６のそれぞれは、少なくとも一部が白金、又は、白金合金（例えば、白金ロジウム合金）により構成されている。
【００２５】
フィーダー３内に貯留された溶融ガラスＧは、複数のノズル５の各々から下方に引き出されながら冷却され、ガラス繊維（モノフィラメント）Ｇｍが製造される。ガラス繊維Ｇｍを成形する際の溶融ガラスＧの粘度は、１０２．０ｄＰａ・ｓ〜１０３・５ｄＰａ・ｓ（好ましくは１０２．５ｄＰａ・ｓ〜１０３・３ｄＰａ・ｓ）の範囲内に設定される。ここで言う「溶融ガラスＧの粘度」とは、ノズル５に流入する位置における溶融ガラスＧの粘度である。なお、溶融ガラスＧの粘度を調整するために、ガラス溶解炉１、フォアハース２、フィーダー３、及び、ブッシング４の中から選択される一、又は、複数の要素を通電加熱等で加熱してもよい。
【００２６】
ガラス繊維Ｇｍの表面には、図示省略のアプリケーターにより集束剤が塗布されると共に、１００本〜１００００本程度のガラス繊維Ｇｍが一本のストランドＧｓとして紡糸される。紡糸されたストランドＧｓは、巻き取り装置であるボビン７の周りに繊維束Ｇｒとして巻き取られる。ストランドＧｓは、例えば、１ｍｍ〜２０ｍｍ程度の長さに切断され、チョップドストランドとして利用される。
【００２７】
図２および図３に示すように、ノズル５は、溶融ガラスＧを流出させる先端部において、Ｘ方向で対向する一対の長壁部５１と、Ｙ方向で対向する一対の短壁部５２とを備え、これら壁部５１，５２により扁平な長円形のノズル孔５３が形成されている。ノズル孔５３の短径方向はＸ方向と一致すると共に、ノズル孔５３の長径方向はＹ方向と一致している。なお、ノズル孔５３は、扁平な形状であればよく、長円形の他、楕円形、長方形、菱形等であってもよい。
【００２８】
各長壁部５１には切欠き部５４が設けられており、ノズル孔５３の一部が切欠き部５４を通じてノズル５の外部空間と連通している。長壁部５１のＹ方向に沿った寸法は、短壁部５２のＸ方向に沿った寸法よりも長くなっている。なお、Ｚ方向から視て、長壁部５１がＹ方向に延び、短壁部５２がＸ方向に延びているが、反対に短壁部５２がＹ方向に延び、長壁部５１がＸ方向に延びていてもよい。
【００２９】
冷却管６は、その内部で流体としての冷却水Ｆが循環することで、溶融ガラスＧに対して冷却作用を及ぼす。冷却管６は、外形が板状に形成されており、板面がＹＺ平面と平行になるように配置されている。なお、冷却管６は、ブッシング４の底部に一体的に設けられているが、ブッシング４の底部から離間した位置に設けられていてもよい。また、冷却管６は、円管状に形成されていてもよい。
【００３０】
冷却管６の高さ位置は、溶融ガラスＧの冷却条件に応じて調整が可能となっている。例えば、冷却管６は、ノズル５から引き出された溶融ガラスＧと板面が面しないようにノズル５の先端部よりも上方に配置されていてもよいし、ノズル５及びノズル５から引き出された溶融ガラスＧの双方と板面が面するように配置されていてもよい。なお、冷却手段としては、冷却管６の他、空気流を誘導して冷却作用を及ぼす冷却フィン等を用いてもよい。また、冷却手段は、必須の構成ではなく省略してもよい。
【００３１】
図３に示すように、ブッシング４の底部では、複数のノズル列ＬがＸ方向に間隔を空けて平行に配置されている。各ノズル列Ｌには複数のノズル５が属している。同じノズル列Ｌに属する複数のノズル５は、これらの各々に形成されたノズル孔５３がＹ方向に延びた同一直線上に位置するように配置されている。
【００３２】
上記の冷却管６は、隣り合う両ノズル列Ｌ，Ｌの間において、ノズル列Ｌと平行に延びるように配置されている。これにより、冷却管６と対向した切欠き部５４を通じて、ノズル孔５３内を流通する溶融ガラスＧが冷却される。具体的には、ノズル５の先端部において、溶融ガラスＧは冷却管６により１０００℃以上の温度から急激に冷却される。ここで、冷却管６は、ブッシング４やノズル５を冷却することで、両者の熱による劣化を抑制して耐久性を高める機能もある。
【００３３】
図４（ａ）〜（ｄ）に示すように、各ノズル５の両長壁部５１，５１にそれぞれ設けられた切欠き部５４は、先端部側に移行するに連れてＹ方向に沿った開口幅が漸次に拡大する。両切欠き部５４，５４は、相互に同一寸法に形成された台形状をなしている。詳細には、切欠き部５４は、長壁部５１のＹ方向における中心線Ｍ１上に上底の中点Ｔ１を有し、且つ、中心線Ｍ１を基準として対称な等脚台形状（上底が下底よりも短い）をなす。内角θ１（上底の両側の内角）の角度は、例えば、９０°超〜１６０°（好ましくは、１１０°〜１５０°）である。
【００３４】
切欠き部５４の形状は、台形状に限定されるものではなく、他の形状としてもよい。例えば、三角形状や半円形状であってもよい。これら他の形状を採用する場合でも、切欠き部５４は、先端部側に移行するに連れてＹ方向に沿った開口幅が漸次に拡大していることが好ましい。また、切欠き部５４は、必須の構成ではなく省略してもよいし、両長壁部５１，５１の一方のみに設けられていてもよい。
【００３５】
ノズル孔５３は、ノズル５の基端部側に形成されて溶融ガラスＧを流入させる流入口と、先端部側に形成されて溶融ガラスＧを流出させる流出口とを有し、流入口から流出口までが均一な形状に形成されている。ここで、複数のノズル５に形成された各ノズル孔５３は、相互に同一な構成（形状、寸法、後述の内周面Ｓの表面粗さ）となっている。なお、流入口と流出口との間でノズル孔５３の形状は異なっていてもよい。つまり、流入口から流出口に至るまでにノズル孔５３の形状が変化していてもよい。
【００３６】
図４（ｄ）に示すように、ノズル孔５３のＸ方向に沿った長さ（短径方向の長さ）をＬ１とし、Ｙ方向に沿った長さ（長径方向の長さ）をＬ２としたとき、（Ｌ２／Ｌ１）の値は２〜１０の範囲内となっている。なお、流入口から流出口に至るまでにノズル孔５３の形状が変化する場合には、変化の前後で（Ｌ２／Ｌ１）の値が２〜１０の範囲内となるようにする。この場合、変化の前後で（Ｌ２／Ｌ１）の値が異なっていてもよい。
【００３７】
ノズル孔５３は、白金、又は、白金合金で構成された内周面Ｓを備える。内周面Ｓは、Ｘ方向（ノズル孔５３の短径方向）で対向する一対の第一面Ｓａと、Ｙ方向（ノズル孔５３の長径方向）で対向する一対の第二面Ｓｂとを有する。第二面Ｓｂにおける表面粗さＲａの平均値は、第一面Ｓａにおける表面粗さＲａの平均値よりも大きくなっている。具体的には、第一面Ｓａにおける表面粗さＲａの平均値は、２μｍ以上で且つ１０μｍ未満の範囲内であり、第二面Ｓｂにおける表面粗さＲａの平均値は、２μｍ超で且つ１０μｍ以下の範囲内となっている。
【００３８】
上記の表面粗さＲａの値、ひいては、表面粗さＲａの平均値は、例えば、以下のようにして調節が可能である。つまり、ドリルを用いた孔開け加工でノズル孔５３を形成するに際して、ドリルの形状を変更したり、ドリルを振動させたりして調節が可能である。また、形成後のノズル孔５３に対し、再度ドリルを接触させたり、焼きなましを施したりすることでも調節が可能である。
【００３９】
ここで、表面粗さＲａの平均値は、未使用の状態（溶融ガラスＧを流通させる前の状態）における値である。具体的な表面粗さＲａの平均値の測定態様は、以下の（１）〜（４）のとおりである。（１）本製造装置に組み込むことが可能なノズル５を同一の作製条件の下で複数作製した後、これらの中から測定対象となるノズル５をサンプルとして抜き取る。（２）抜き取ったサンプルをノズル孔５３の孔軸が延びる方向（本製造装置に組み込んだ場合にＺ方向となる方向）に沿って切断する。（３）ノズル孔５３の内周面Ｓ（第一面Ｓａおよび第二面Ｓｂ）について、ＪＩＳ  Ｂ  ０６０１：２００１に準拠し、孔軸が延びる方向に沿って測定を行う。なお、測定には小坂研究所社製のサーフコーダ（製品名：ＥＴ４０００）を使用し、測定距離は１ｍｍとした。ここで、測定は相互に位置が異なる６箇所（第一面Ｓａと第二面Ｓｂとの各々について３箇所ずつ）に対して実施した。（４）６箇所のそれぞれで測定された表面粗さＲａの値の平均をとり、内周面Ｓの表面粗さＲａの平均値とした。さらに、第一面Ｓａおよび第二面Ｓｂのそれぞれで測定された３個の表面粗さＲａの値の平均をとり、それぞれ第一面Ｓａおよび第二面Ｓｂの表面粗さＲａの平均値とした。その上でサンプル以外のノズル５の内周面Ｓ、第一面Ｓａ、及び、第二面Ｓｂにおける各表面粗さＲａの平均値を、サンプルについて測定された各表面粗さＲａの平均値と同じ値と見做した。
【００４０】
また、ノズル孔５３の内周面ＳにおけるクルトシスＲｋｕ（尖度）の平均値は、２以上（好ましくは４〜１０の範囲内）である。第一面Ｓａと第二面Ｓｂとの間におけるクルトシスＲｋｕの大小関係は、表面粗さＲａと同じである。
【００４１】
上記のように構成された本製造装置により製造されるガラス繊維Ｇｍの各々は、図５に示すように、扁平な断面形状（引き出し方向に垂直な断面における形状）を有する異形断面ガラス繊維となる。本製造装置によれば、ガラス繊維Ｇｍの断面全体の丸まりを回避できるため、高扁平率繊維を製造することが可能である。
【００４２】
＜ガラス繊維の製造装置および製造方法の第二実施形態＞
以下、第二実施形態について説明する。なお、第二実施形態の説明において、上記の第一実施形態で説明済みの要素と実質的に同一な要素については、同一の符号を付すことで重複する説明を省略している。
【００４３】
図６（ａ）〜（ｄ）に示すように、第二実施形態が上記の第一実施形態と相違している点は、以下の二点である。すなわち、ノズル５に形成されたノズル孔５３の形状が相違している点と、ノズル５の長壁部５１に設けられた切欠き部５４の形状が相違している点である。
【００４４】
ノズル孔５３は、Ｙ方向に細長いスリット部５３ａと、スリット部５３ａの両端部に設けられ、スリット部５３ａよりもＸ方向の寸法が大きい拡大部５３ｂとを有する。つまり、ノズル孔５３は、拡大部５３ｂが略円形状をなすダンベル形状に形成されている。切欠き部５４は、ノズル５の先端部側に移行するに連れてＹ方向に沿った開口幅が拡大することなく、均一幅に形成されている。なお、ノズル孔５３の第二面Ｓｂは、拡大部５３ｂの内周面に沿って取り付けられた可撓性を有する板材の板面（表面粗さＲａの平均値が２μｍ超〜１０μｍ）で構成されていてもよい。
【００４５】
＜ガラス繊維の製造装置および製造方法の第三実施形態＞
以下、第三実施形態について説明する。なお、第三実施形態の説明において、上記の第一実施形態で説明済みの要素と実質的に同一な要素については、同一の符号を付すことで重複する説明を省略している。
【００４６】
図７に示すように、第三実施形態が上記の第一実施形態と相違している点は、以下の二点である。すなわち、Ｚ方向から視たときに、各ノズル列Ｌに属する複数のノズル５の配置される向きが相違している点と、ノズル５の両長壁部５１，５１の双方において切欠き部５４が省略されている点である。
【００４７】
各ノズル５において、長壁部５１はＸ方向に延びると共に、短壁部５２はＹ方向に延びている。また、ノズル孔５３の長径方向がＸ方向と一致すると共に、短径方向がＹ方向と一致している。これにより、ノズル５の両短壁部５２，５２がそれぞれ水冷管６と対向している。なお、切欠き部５４は、必ずしも省略する必要はなく、長壁部５１に設けられていてもよい。この場合、切欠き部５４は、上記の第一実施形態と同一形状であってもよいし、第二実施形態と同一形状であってもよい。
【符号の説明】
【００４８】
４        ブッシング
５３      ノズル孔
Ｇ        溶融ガラス
Ｇｍ      ガラス繊維
Ｌ１      ノズル孔の短径方向に沿った長さ
Ｌ２      ノズル孔の長径方向に沿った長さ
Ｓ        ノズル孔の内周面
Ｓａ      第一面
Ｓｂ      第二面
【図１】
2019108249.tif 000003
【図２】
2019108249.tif 000004
【図３】
2019108249.tif 000005
【図４】
2019108249.tif 000006
【図５】
2019108249.tif 000007
【図６】
2019108249.tif 000008
【図７】
2019108249.tif 000009